(57)【要約】【課題】本発明が解決しようとする課題は、フレキシブルプリント配線板の補強に使用する補強板の厚さが薄い場合でも実装部品の脱落等を防止可能なレベルに補強され、反りを引き起こしにくく、良好な導電性を備え、かつ加工性に優れた、補強板を接着固定する接着シートを提供することである。【解決手段】本発明は、フレキシブルプリント配線板の実装面に対する裏面に補強板を接着固定するための接着シートであって、前記接着シートの厚さが６０μｍ以下の接着シートであり、前記接着シートが熱硬化性材料の熱硬化物を含有するものであり、前記熱硬化性材料の硬化前及び硬化後の引っ張り弾性率を所定の範囲にすることを特徴とする補強板の接着固定用接着シートに関するものである。【選択図】なし【特許請求の範囲】
【請求項１】
フレキシブルプリント配線板と補強板を接着する接着シートであり、前記シートが熱硬化性材料の熱硬化物を含有し、前記熱硬化性材料の２５℃における引っ張り弾性率（ｘ１）が２，５００ＭＰａ未満であり、かつ、その熱硬化物の２５℃における引っ張り弾性率（ｘ２）が２，５００ＭＰａ以上であり、前記シートの厚さが６０μｍ以下である接着シート。
【請求項２】
前記熱硬化性材料がエポキシ基を有する樹脂を含有する請求項１記載の接着シート。
【請求項３】
前記熱硬化物のガラス転移温度（Ｔｇ）が５０℃以上である請求項１又は２記載の接着シート。
【請求項４】
前記補強板の厚さが１０〜３５０μｍの範囲である請求項１〜３のいずれか１項に記載の接着シート。
【請求項５】
前記補強板が、２５℃における引っ張り弾性率が４０ＧＰａ以上である請求項１〜４のいずれか１項に記載の接着シート。
【請求項６】
請求項１〜５のいずれか１項に記載の接着シートを介してフレキシブルプリント配線板と補強板を有する補強板付フレキシブルプリント配線板。
【請求項７】
請求項６記載の補強板付フレキシブルプリント配線板の表面に、直接または他の層を介して、クッション材が積層された構成を有することを特徴とする電子機器。
【発明の詳細な説明】
【技術分野】
【０００１】
本発明は、電子機器等に搭載されるフレキシブルプリント配線板に、補強板を接着固定するための接着シートに関するものである。
【背景技術】
【０００２】
携帯電子端末等の小型化及び薄型化に伴って、それらに搭載される配線板としては、薄型で屈曲可能なフレキシブルプリント配線板が広く使用されている。
【０００３】
前記フレキシブルプリント配線板としては、一般に、ポリイミドフィルム等の表面に銅等によって形成されたグラウンド回路と、前記回路の一部にコネクター等の部品が実装された構成を有するものが知られている。
【０００４】
前記フレキシブルプリント配線板には、通常、前記部品を実装する際の接続不良を防止し、かつ、経時的な部品の脱落を防止することを目的として、前記実装面に対する裏面に、ステンレス板等の比較的厚膜の補強板が、導電性接着剤等によって貼付されていることが多い（例えば特許文献１参照。）。
【０００５】
前記厚膜の補強板を設けると、どうしてもフレキシブルプリント配線板及びそれを搭載した電子機器が厚膜化するため、産業界が求める電子機器等の薄型化に貢献できない場合があった。
【０００６】
そこで、前記薄型化に貢献すべく、前記補強板の厚さを、例えば５０μｍ程度まで薄くした場合、フレキシブルプリント配線板を実用上十分に補強できない場合や、前記導電性接着剤が硬化する際の収縮によって、フレキシブルプリント配線板の反りを引き起こす場合があった。
【０００７】
一方、前記フレキシブルプリント配線板には、電磁波の影響によるノイズの発生を防止するうえで、前記グラウンド回路と他の金属製部材とを、金属フィラーを含む導電性接着テープを用いて電気的に接続させる方法が知られている（例えば特許文献１参照。）。
【０００８】
しかし、電子機器等の薄型化に貢献すべく、前記導電性接着剤の膜厚を、例えば６０μｍ以下程度まで薄くした場合、前記グラウンド回路表面への密着性が不足し、実用上十分な導電性を保持できず、良好な電磁波シールド特性を発現できない場合があった。
【先行技術文献】
【特許文献】
【０００９】
【特許文献１】国際公開２０１４／１３２９５１パンフレット
【発明の概要】
【発明が解決しようとする課題】
【００１０】
本発明が解決しようとする課題は、フレキシブルプリント配線板の補強に使用する補強板の厚さが薄い場合でも実装部品の脱落等を防止可能なレベルに補強され、反りを引き起こしにくく、良好な導電性を備え、かつ加工性に優れた、補強板を接着固定する接着シートを提供することである。
【課題を解決するための手段】
【００１１】
本発明者は、フレキシブルプリント配線板の実装面に対する裏面に補強板を接着固定するための接着シートであって、前記接着シートの厚さが６０μｍ以下の接着シートであり、前記接着シートが熱硬化性材料の熱硬化物を含有するものであり、前記熱硬化性材料の硬化前及び硬化後の引っ張り弾性率を所定の範囲にすることによって上記課題を解決した。
【発明の効果】
【００１２】
本発明の補強板接着固定用接着シートは、フレキシブルプリント配線板の補強に使用する補強板の厚さが薄い場合でも、実装部品の脱落等を防止可能なレベルに補強し、反りを引き起こしにくく、かつ、良好な導電性を備えることから、もっぱら補強板付きフレキシブルプリント配線板及び電子機器等の薄型化に大きく貢献することができる。
【発明を実施するための形態】
【００１３】
本発明の補強板接着固定用接着シートは、フレキシブルプリント配線板と補強板を接着する接着シートであり、前記シートが熱硬化性材料の熱硬化物を含有し、前記熱硬化性材料の２５℃における引っ張り弾性率（ｘ１）が２，５００ＭＰａ以下であり、かつ、その熱硬化物の２５℃における引っ張り弾性率（ｘ２）が２，５００ＭＰａ以上であり、前記シートの厚さが６０μｍ以下である接着シートである。
【００１４】
前記接着シートは、熱硬化前の厚さが、５０μｍ未満のものを使用することが好ましく、２０〜４８μｍのものを使用することが好ましく、３０〜４５μｍのものを使用することが、フレキシブルプリント配線板へ補強板を接着固定した際の導電性および接着性のバランスを取るうえでより好ましい。また、熱硬化前の厚さが６０μｍを超える場合、導電性および接着性は良くなるが、フレキシブルプリント配線板へ補強板を接着固定する際、前記熱硬化性材料の端面からのはみ出し量が増え、フレキシブルプリント配線板の周囲の美観を損ないやすい。熱硬化前の厚さが２０μｍを下回ると、フレキシブルプリント配線板へ補強板を接着固定した際の導電性および接着性が低下しやすい。
【００１５】
前記接着シートは、熱硬化後の厚さが、５０μｍ未満のものを使用することが好ましく、２０〜４８μｍのものを使用することが好ましく、３０〜４５μｍのものを使用することが、補強板の厚みが薄い場合、実装部品の脱落等を防止可能なレベルにまでフレキシブルプリント配線板を強固に補強可能なレベルの剛性を発現できるためより好ましい。また、熱硬化後の厚さが６０μｍを超えると、剛性は高くなるが、フレキシブルプリント配線板の薄型化を阻害しやすい。熱硬化後の厚さが２０μｍを下回ると、剛性が不足し、実装部品の脱落等や反りを引き起こしやすい。
【００１６】
前記接着シートとしては、熱硬化性材料の熱硬化物を使用し、その熱硬化前の２５℃における引っ張り弾性率（ｘ１）が２，５００ＭＰａ未満であり、かつ熱硬化後の２５℃における引っ張り弾性率（ｘ２）が２，５００ＭＰａ以上である熱硬化性材料の熱硬化物を使用する。これにより、後述するシート状に加工し、ロール状に巻き取った際に割れ等を引き起こしにくいためより好ましく、かつ、フレキシブルプリント配線板へ接着固定する補強板の厚さを薄くでき、前記硬化前の接着シートと前記補強板を仮固定した補強部の状態でも精度よく任意の形状へ切断加工しやすいため、より好ましい。また、前記硬化後の接着シートは、フレキシブルプリント配線板へ接着固定する補強板の厚さが薄い場合でも、フレキシブルプリント配線板をより効果的に支持及び補強可能なレベルの剛性を付与し、強固に補強できる。
【００１７】
前記熱硬化性材料としては、その熱硬化前の２５℃における引っ張り弾性率（ｘ１）が５０〜２，０００ＭＰａの範囲であるものを使用することが好ましく、１００〜１，０００ＭＰａの範囲であるものを使用することが、後述する片面剥離処理した剥離ライナー上でシート状に加工し、シート表面へライナーを貼り合わさずにロール状に巻き取った場合には、前記剥離ライナーの背面と前記接着シートが密着して巻き出し困難になることを抑制できるうえに、シートの割れ等を引き起こしにくいためより好ましく、かつ、前記硬化前の接着シートと前記補強板を仮固定した積層品の状態で、任意の形状へ切断加工した際に、切断面の端部で接着シートの欠けが発生しにくいため、より好ましい。
【００１８】
一方、前記熱硬化性材料としては、より一層優れた補強性能を有する補強部を形成することが求められる場合、その２５℃における硬化前の引っ張り弾性率（ｘ１）が１，０００ＭＰａ〜２，５００ＭＰａ未満の範囲であるものを使用することが好ましく、１，５００ＭＰａを超え２，０００ＭＰａ未満の範囲であるものを使用することがより好ましい。
【００１９】
また、前記熱硬化性材料としては、前記範囲の引っ張り弾性率（ｘ１）を有するとともに、その熱硬化物の２５℃における引っ張り弾性率（ｘ２）が２，５００ＭＰａ以上であるものを使用する。これにより、フレキシブルプリント配線板へ接着固定する補強板の厚さが薄くなった場合でも、フレキシブルプリント配線板をより効果的に支持及び補強可能なレベルの剛性を実現できる。
【００２０】
前記熱硬化性材料としては、その熱硬化後の２５℃における引っ張り弾性率（ｘ２）が３，０００ＭＰａ以上の範囲であるものを使用することが好ましく、４，０００ＭＰａ以上の範囲であるものを使用することが、フレキシブルプリント配線板の実用上十分なレベルの補強と、補強部付フレキシブルプリント配線板の薄型化とを両立するうえでより好ましい。また、前記引っ張り弾性率（ｘ２）の上限は、特に制限はないが、１０，０００ＭＰａ以下であることが好ましく、７，０００ＭＰａ以下であることがより好ましい。
【００２１】
なお、２５℃における引っ張り弾性率（ｘ１）及び引っ張り弾性率（ｘ２）は、ＪＩＳＫ７１２７−１９９９［プラスチック−引張特性の試験方法−第３部：フィルム及びシートの試験条件］に基づいて測定する。２５℃における引っ張り弾性率（ｘ１）は、例えば、硬化前の接着シートを、幅１０ｍｍ×長さ１５０ｍｍの大きさに裁断し、標線間の長さ５０ｍｍとしたものを試験片とし（ＪＩＳＫ７１２７−１９９９の試験片タイプ２）、テンシロン引張り試験機を用いて引っ張り速度２０mm／分の条件の下で引っ張り弾性率（ｘ１）を測定する。同様にして、熱硬化後の接着シートの引っ張り弾性率（ｘ２）を測定する。
【００２２】
前記熱硬化性材料の硬化物は、好ましくは１２０℃以上、より好ましくは１２０〜２００℃の温度条件で、５分〜１２０分間加熱させることによって得ることができる。前記の引っ張り弾性率（ｘ２）に使用する熱硬化後の接着シートの試験片は、例えば、厚さ０．１ｍｍの２枚のＮＩＴＦＬＯＮ（日東電工株式会社製、ＰＴＦＥフィルム）の間に挟み、熱プレス装置を用い、２ＭＰａで加圧した状態で、１６５℃で６０分加熱硬化させることによって得ることができる。
【００２３】
前記熱硬化性材料としては、その硬化物のガラス転移温度（Ｔｇ）が、５０℃以上が好ましく、７０℃以上がより好ましい。これにより、４０℃程度以下の温度雰囲気下においてフレキシブルプリント配線板へコネクター等の部品が実装される際に、前記熱硬化材料が軟化せず、補強性能を維持できるため、より好ましい。また、前記硬化物のガラス転移温度（Ｔｇ）の上限は、特に制限はないが、２００℃以下であることが好ましく、１５０℃以下であることがより好ましい。
【００２４】
前記ガラス転移温度（Ｔｇ）は、熱機械分析（ＴＭＡ）、示差走査熱量測定（ＤＳＣ），示差熱分析（ＤＴＡ）、動的粘弾性測定（ＤＭＡ）等の任意の測定方法で測定されたものを用いてもよい。前記熱硬化性材料では、例えば動的粘弾性測定装置（ＴＡインスツルメント社製、ＲＳＡIII）を用い、昇温速度３℃／分、測定周波数３．５Ｈｚ、測定温度範囲０〜２００℃の範囲で測定し、損失弾性率に対する貯蔵弾性率の比（ｔａｎδ）のピーク温度をガラス転移温度（Ｔｇ）とする。
【００２５】
また、前記熱硬化性材料としては、フレキシブルプリント配線板へ前記接着シートとともに補強板を積層し熱硬化させた状態で、その接続抵抗値が５Ω以下の導電性を有するものを使用することが好ましく、０．５Ω以下の範囲であるものを使用することが、補強部付フレキシブルプリント配線板を電子機器へ搭載する際、その補強板付フレキシブルプリント配線板を構成するグラウンド配線表面と、導電性スポンジ等のクッション材を介して金属製パネル表面とを電気的に接続させることができ、その結果、電子機器から発せられるノイズを効果的に抑制できるためより好ましい。
【００２６】
なお、前記接続抵抗値は、具体例として、１２．５μｍのポリイミドフィルム（カプトン５０H）に厚さ１０．５μｍのアクリル系粘着剤を積層したカバーレイフィルムに直径１ｍｍ程度の開口部を設け、無電解金めっきを施した電解銅箔表面に貼付し、前記カバーレイフィルムの開口部表面へ、補強板を仮固定した前記接着シートを、熱プレス装置にて１６５℃で１時間、２ＭＰａの圧力で加熱硬化させて得る試験試料について、カバーフィルムの開口部の直上補強板の表面と、無電解金めっきを施した電解銅箔表面との間の電気抵抗値を、電気抵抗率計（日置電機株式会社製「抵抗計ＲＭ３５４５」及び、測定リードとして、ピン先直径１．８ｍｍのピン型リード「Ｌ２１０２」を使用するもの）を用いて四端子法等によって得られる。
【００２７】
前記熱硬化性材料としては、後述する熱硬化性樹脂等を含有する組成物を使用することができる。
【００２８】
前記熱硬化性材料としては、熱硬化前後での寸法安定性に優れ（反りの抑制に優れ）、かつ、取り扱いしやすいことから、予めシート状に成形されたものを使用する。
【００２９】
前記シート状の熱硬化性材料は、およそ１００℃以上の温度に加熱された場合に溶融し、２以上の被着体を接着（接合）可能なものであることが好ましい。
【００３０】
本発明の熱硬化性材料としては、熱硬化性樹脂（Ａ）と、必要に応じて導電性フィラー（Ｂ）等とを含有する組成物、または、それが任意の形状に成形されたものを使用することができる。
【００３１】
前記熱硬化性樹脂（Ａ）としては、例えばウレタン樹脂、フェノール樹脂、不飽和ポリエステル樹脂、エポキシ樹脂、（メタ）アクリル樹脂等を使用することができるが、エポキシ基を有する樹脂が好ましい。なかでも、前記熱硬化性樹脂（Ａ）としては、従来の補強板を使用せず、かつ、補強部が薄型であってもフレキシブルプリント配線板をより強固に補強可能なレベルの剛性を備え、かつ、前記グラウンド配線の金属表面及びフレキシブルプリント配線板表面のポリイミド等に対して優れた接着力と、熱硬化後の反りの抑制とを両立するうえで、エポキシ樹脂またはエポキシ基を有する（メタ）アクリル樹脂を使用することが好ましく、エポキシ樹脂を使用することがより好ましい。
【００３２】
前記エポキシ基を有する樹脂は、前記熱硬化性樹脂（Ａ）の全量に対して８０質量％以上の範囲で使用することが好ましく、９０質量％以上の範囲で使用することが、熱硬化に伴う収縮を抑制でき、その結果、熱硬化後の反りをより効果的に抑制するうえでより好ましい。
【００３３】
前記エポキシ基を有する樹脂としては、１分子中に２個以上エポキシ基を有する化合物を使用することができる。具体的には、ビスフェノールＡ型エポキシ樹脂、ビスフェノールＦ型エポキシ樹脂、ビフェニル型エポキシ樹脂、テトラメチルビフェニル型エポキシ樹脂、ポリヒドロキシナフタレン型エポキシ樹脂、イソシアネート変性エポキシ樹脂、１０−（２，５−ジヒドロキシフェニル）−９，１０−ジヒドロ ９−オキサ−１０−フォスファフェナントレン−１０−オキサイド変性エポキシ樹脂、フェノールノボラック型エポキシ樹脂、クレゾールノボラック型エポキシ樹脂、トリフェニルメタン型エポキシ樹脂、テトラフェニルエタン型エポキシ樹脂、ジシクロペンタジエン−フェノール付加反応型エポキシ樹脂、フェノールアラルキル型エポキシ樹脂、ナフトールノボラック型エポキシ樹脂、ナフトールアラルキル型エポキシ樹脂、ナフトール−フェノール共縮ノボラック型エポキシ樹脂、ナフトール−クレゾール共縮ノボラック型エポキシ樹脂、芳香族炭化水素ホルムアルデヒド樹脂変性フェノール樹脂型エポキシ樹脂、ビフェニル変性ノボラック型エポキシ樹脂、エポキシ基を有する（メタ）アクリル樹脂、エポキシ基を有するウレタン樹脂等を使用することができる。
【００３４】
なかでも、前記エポキシ基を有する樹脂としては、ビスフェノールA型エポキシ樹脂、ビスフェノールF型エポキシ樹脂、ポリヒドロキシナフタレン型エポキシ樹脂、イソシアネート変性エポキシ樹脂、１０−（２，５−ジヒドロキシフェニル）−９，１０−ジヒドロ ９−オキサ−１０−フォスファフェナントレン−１０−オキサイド変性エポキシ樹脂、ジシクロペンタジエン−フェノール付加反応型エポキシ樹脂を使用することが、前記所定の引っ張り弾性率（ｘ１）及び（ｘ２）を備えた熱硬化性材料を得ることができ、その結果、フレキシブルプリント配線板へ接着固定する補強板の厚さが薄くなった場合でも、実装部品の脱落等を防止可能なレベルにまでフレキシブルプリント配線板を補強でき、かつ、フレキシブルプリント配線板に対して優れた段差追従性を有する補強部を形成するうえで好ましい。
【００３５】
エポキシ基を有するアクリル樹脂としては、グリシジルメタクリレートや４−ヒドロキシブチルアクリレートグリシジルエーテル等のモノマーを他の（メタ）アクリル系モノマーと共重合し、アクリル樹脂中にエポキシ基を導入したもの等を使用することができる。具体例としては、ファインディックＡ−２６６（ＤＩＣ株式会社製、エポキシ当量５８０ｇ／ｅｑ．、軟化温度１１３℃）や、アルフォンＵＧ−４０４０（東亞合成株式会社製、エポキシ当量４７６ｇ／ｅｑ．、ガラス転移温度５８℃）、アルフォンＵＧ−４０７０（東亞合成株式会社製、エポキシ当量７１４ｇ／ｅｑ．、ガラス転移温度６３℃）等を用いることができる。
【００３６】
また、前記熱硬化性材料の、熱硬化前の２５℃における引っ張り弾性率（ｘ１）を前記範囲に調整するため、２５℃における粘度が３０００ｍＰａ・ｓ程度以下の反応性希釈剤を適宜使用してもよい。具体例としては、１、４−シクロヘキサンジメタノールジグリシジルエーテル（具体例：新日本理化株式会社製、リカレジンＤＭＥ−１００）や水素化ビスフェノールＡジグリシジルエーテル（具体例：新日本理化株式会社製、リカレジンＨＢＥ−１００）、トリメチロールプロパンポリグリシジルエーテル（具体例：ナガセケムテックス株式会社製、デナコールＥＸ−３２１Ｌ）等を使用することができる。前記反応性希釈剤の使用量の範囲は、前記前記熱硬化性材料の樹脂成分中に１〜２０質量％が好ましく、前記熱硬化性材料の熱硬化前の２５℃における引っ張り弾性率（ｘ１）を、前記範囲に調整し、補強板との仮固定やフレキシブルプリント配線板への貼り合わせ時における接着シートのはみ出しを抑制するうえで、５〜１５質量％がより好ましい。
【００３７】
前記エポキシ基を有する樹脂としては、その総エポキシ当量が３００〜６，０００ｇ／ｅｑ．の範囲であるものが好ましく、１，０００〜５，０００ｇ／ｅｑ．の範囲であるものがより好ましく、２，０００〜４，０００ｇ／ｅｑ．の範囲であるものを使用することが、硬化収縮を熱硬化性材料の硬化物（補強部）の反りを効果的に抑制できるため特に好ましい。
【００３８】
前記総エポキシ当量は、各エポキシ樹脂から、分子量をエポキシ基数で割ってエポキシ当量［ｇ／ｅｑ．］を算出し、各エポキシ樹脂の使用分率に乗じて算出する。具体例として、エポキシ基を有する樹脂Ａと樹脂Ｂおよびエポキシ基を含有しない樹脂Ｃ（後述する熱可塑性樹脂等）からなる熱硬化性材料である場合の総エポキシ当量は、下記の式１から算出して得られる。この場合、熱硬化性樹脂（Ａ）の全ての樹脂を総樹脂量と見なし、後述する硬化剤、導電性フィラー、乾燥時に揮発して消失する希釈溶剤等は、総樹脂量には含めない。
熱硬化性材料中のエポキシ基を有する樹脂Ａの質量部：ｘ［質量部］
熱硬化性材料中のエポキシ基を有する樹脂Ｂの質量部：ｙ［質量部］
熱硬化性材料中のエポキシ基を有しない樹脂Ｃの質量部：ｚ［質量部］
熱硬化性材料中のエポキシ基を有する樹脂Ａのエポキシ当量：α［ｇ／ｅｑ．］
熱硬化性材料中のエポキシ基を有する樹脂Ｂのエポキシ当量：β［ｇ／ｅｑ．］
式１：総エポキシ当量［ｇ／ｅｑ．］＝（α×ｘ＋ｙ×β）／（ｘ＋ｙ＋ｚ）
【００３９】
本発明の熱硬化性材料としては、前記熱硬化性樹脂（Ａ）の他に必要に応じてその他の成分を含有するものを使用することができる。なかでも前記熱硬化性材料としては、前記熱硬化性樹脂（Ａ）と導電性フィラー（Ｂ）とを含有するものを使用することが、優れた導電性を備えた補強部を形成できるため好ましい。
【００４０】
前記導電性フィラー（Ｂ）としては、従来知られた導電性物質を使用することができ、例えば金、銀、銅、ニッケル、ステンレス、アルミニウム等の金属の粒子状物、カーボン、グラファイト等の導電性樹脂の粒子状物、樹脂や中実ガラスビーズや中空ガラスビーズ等の表面が金属被覆された粒子状物等を使用することができる。
【００４１】
また、前記導電性フィラー（Ｂ）は、前記熱硬化性樹脂（Ａ）の樹脂特性を阻害しないようにするため、樹脂中への添加量が少量であり、また熱硬化性材料の生産コストを低減するうえで、樹枝状または鱗片状または丸み状の導電性フィラーを使用することが好ましい。
【００４２】
さらに、前記導電性フィラー（Ｂ）の間の接触頻度を増やし、導電性をより高めるため、アスペクト比が異なる２以上の導電性フィラーを組み合わせて使用することが好ましい。
【００４３】
前記導電性フィラーのうち、一つは平均で３を超える範囲のアスペクト比を有する程度の樹枝状または鱗片形状を有する導電性フィラー（ｂ１）であることが好ましい。また、前記導電性フィラーのうち、一つは平均で２未満のアスペクト比を有する程度の真球や楕円等の丸み状の形状、樹枝状または鱗片形状を有する導電性フィラー（ｂ２）であることが好ましい。
【００４４】
また、前記導電性フィラー（ｂ１）と（ｂ２）は、それらの体積割合［（ｂ１）／（ｂ２）］が、１／１〜３／１となる範囲で使用することが好ましい。これにより、優れた導電性と接着性とを両立した熱硬化性材料を得ることができる。
【００４５】
前記導電性フィラー（ｂ１）としては、積算ふるい下分布５０％粒子径が０．１〜５０μｍ未満であるものを使用することが好ましく、１〜４０μｍであるものを使用することがより好ましく、５〜３０μｍであるものを使用することがさらに好ましく、１０〜２５μｍであるものを使用することが、導電性樹脂組成物中における導電性フィラーの良好な分散性と、剥離ライナー等へ塗布してシート状に加工する工程の行いやすさとを両立するうえで特に好ましい。また、積算ふるい下分布９０％粒子径は５０μｍ未満が好ましく、２５〜４５μｍであるものを使用することが、接着シートの厚みむらを無くし、導電性フィラーどうしの接触面積を増やして前記熱硬化性樹脂材料の導電性を高めるうえで、より好ましい。なお、前記導電性フィラー（ｂ１）の積算ふるい下分布５０％および９０％粒子径は、株式会社島津製作所製レーザー回折式粒度分布測定器ＳＡＬＤ−３１００を用い、分散媒にイソプロパノールを使用して測定された数値等を用いることができる。
【００４６】
また、前記アスペクト比（Ｌ／ｔ）の算出に使用する導電性フィラーの「長軸平均長さＬ」、「短軸平均長さｄ」及び「平均厚みＴ」は、走査型電子顕微鏡（ＳＥＭ）を用いて撮影したＳＥＭ写真を観察することにより測定した。「長軸平均長さＬ」及び「短軸平均長さｄ」は、最長の長さの直線を長軸とし、その長さを「長軸長さ」Ｌとして測定し、その長軸を有し矩形で近似できる部分を主幹部とした。粒子の長軸に対して垂直な方向の最長長さｄを「短軸長さ」として測定し、その比率によりアスペクト比を算出した。主幹部から主幹部の方向とは異なる方向に突出している部分（分岐）がある場合、最も長い長軸の部分をＬ、長軸の幅に相当する部分を短軸ｄとした。
【００４７】
前記導電性フィラー（ｂ１）としては、前記したなかでもニッケルや銅の粒子状物を使用することが好ましく、特にカーボニル法で製造したニッケル粉、電解法で製造した銅粉を使用することが、より一層優れた導電性を備えた補強部を形成するうえで好ましい。
【００４８】
前記導電性フィラー（ｂ１）の具体例としては、カーボニル法で製造されたニッケル粉ＮＩ２５５ＴやＮＩ２８７（福田金属箔粉工業株式会社製）、電解法で製造した銅粉ＦＣＣ−１１５やＦＣＣ−１１１０ＳＬ（福田金属箔粉工業株式会社製）等を好適に使用することができる。
【００４９】
前記導電性フィラー（ｂ２）としては、その積算ふるい下分布５０％粒子径が０．１〜５０μｍ未満であるものを使用することが好ましく、１〜４０μｍであるものを使用することがより好ましく、２〜３０μｍであるものを使用することがさらに好ましく、５〜２０μｍであるものを使用することが、導電性樹脂組成物中における導電性フィラーの良好な分散性と、塗工のしやすさとを両立するうえで特に好ましい。また、積算ふるい下分布９０％粒子径は５０μｍ未満が好ましく、１５〜３５μｍであるものを使用することが、接着シートの厚みむらを無くし、導電性フィラーどうしの接触面積を増やして前記熱硬化性樹脂材料の導電性を高めるうえで、より好ましい。なお、前記導電性フィラー（ｂ２）の積算ふるい下分布５０％および９０％粒子径は、株式会社島津製作所製レーザー回折式粒度分布測定器ＳＡＬＤ−３１００を用い、分散媒にイソプロパノールを使用して測定された数値等を用いることができる。
【００５０】
前記導電性フィラー（ｂ２）の具体例としては、水アトマイズ法で製造されたステンレス粉ＤＡＰ３１６Ｌ−ＨＴＤ（大同特殊鋼株式会社製）、カーボニル法で製造されたニッケル粉ＮＩ１２３、ＮＩ１２３Ｊ（福田金属箔粉工業株式会社製）等を好適に使用することができる。
【００５１】
また、前記導電性フィラー（Ｂ）としては、導電性樹脂組成物中で導電性フィラー（Ｂ）が沈降しにくく、数時間にわたり比較的均一な分散状態を維持できるため、４．０ｇ／ｃｍ３以下の見かけ密度を有するものを使用することが好ましく、３．０ｇ／ｃｍ３以下の見かけ密度を有するものを使用することがより好ましい。なお、前記導電性フィラー（Ｂ）の見かけ密度は、ＪＩＳＺ２５０４−２０００「金属粉の見かけ密度の測定方法」に準じて測定された値である。
【００５２】
前記導電性フィラー（Ｂ）としては、導電性をより向上させる目的で、これらの導電性フィラー表面に銀や金等、高い導電性を有する金属素材をめっきコートしたものを使用してもよい。めっきコート量としては、前記導電性フィラー（Ｂ）中、１〜５０質量％が好ましく、前記導電性フィラー（Ｂ）の導電性を効率的に高め、前記導電性フィラー（Ｂ）の添加量を少量に抑えることができるうえで、５〜３０質量％のめっきコート量がより好ましい。
【００５３】
また、前記導電性フィラー（Ｂ）としては、前記熱硬化性材料中における前記熱硬化性と導電性フィラーとの密着性をより一層向上させ、接着シートの優れた補強性能を向上させるうえで、チタネートカップリング剤やアルミネートカップリング剤等によって表面処理された導電性フィラーを使用しても良い。
【００５４】
前記導電性フィラー（Ｂ）は、前記熱硬化性樹脂（Ａ）及び前記導電性フィラー（Ｂ）の合計体積に対する前記導電性フィラー（Ｂ）の体積割合が、１０体積％〜５０体積％の範囲で使用することが好ましく、１０体積％〜３０体積％の範囲で使用することがより好ましい。導電性フィラーの使用量が増加すると、通常、優れた導電性を発現するものの、接着性の著しい低下を引き起こす場合があるなかで、本発明の接着シートであれば、導電性フィラー（Ｂ）の使用量を増加させた場合であっても優れた接着性を保持可能である。
【００５５】
本発明の導電性樹脂組成物としては、前記樹脂化合物（Ａ）及び導電性フィラー（Ｂ）のほかに必要に応じてその他の成分を含有するものを使用することができる。
【００５６】
また、前記熱硬化性材料としては、前記導電性フィラー（Ｂ）以外にも、その他の成分を含有するものを使用することができる。前記その他の成分としては、例えば水酸化アルミニウム、酸化アルミニウム、窒化アルミニウム、水酸化マグネシウム、酸化マグネシウム、マイカ、タルク、窒化ホウ素、ガラスフレーク等の電気絶縁性フィラー等を使用することができる。
【００５７】
また、前記熱硬化性材料としては、前記熱硬化性樹脂（Ａ）と反応しうる硬化剤を含有するものを使用することが好ましい。
【００５８】
前記硬化剤としては、例えば前記熱硬化性樹脂（Ａ）としてエポキシ基を有する樹脂を使用する場合であれば、そのエポキシ基と反応しうる官能基を有するものを使用することが好ましい。
【００５９】
前記硬化剤としては、アミン系化合物、アミド系化合物、酸無水物系化合物、フェノール系化合物などが挙げられる。例えば、アミン系化合物としてはジアミノジフェニルメタン、ジエチレントリアミン、トリエチレンテトラミン、ジアミノジフェニルスルホン、イソホロンジアミン、イミダゾール誘導体、ＢＦ３−アミン錯体、グアニジン誘導体等を使用することができる。
【００６０】
前記アミド系化合物としては、例えばジシアンジアミド、リノレン酸の２量体とエチレンジアミンとより合成されるポリアミド樹脂等が挙げられ、前記酸無水物系化合物としては、例えば無水フタル酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸等が挙げられ、前記フェノール系化合物としては、例えばフェノールノボラック樹脂、クレゾールノボラック樹脂、芳香族炭化水素ホルムアルデヒド樹脂変性フェノール樹脂、ジシクロペンタジエンフェノール付加型樹脂、フェノールアラルキル樹脂（ザイロック樹脂）、ナフトールアラルキル樹脂、トリメチロールメタン樹脂、テトラフェニロールエタン樹脂、ナフトールノボラック樹脂、ナフトール−フェノール共縮ノボラック樹脂、ナフトール−クレゾール共縮ノボラック樹脂、ビフェニル変性フェノール樹脂（ビスメチレン基でフェノール核が連結された多価フェノール化合物）、ビフェニル変性ナフトール樹脂（ビスメチレン基でフェノール核が連結された多価ナフトール化合物）、アミノトリアジン変性フェノール樹脂（フェノール骨格、トリアジン環及び１級アミノ基を分子構造中に有する化合物）やアルコキシ基含有芳香環変性ノボラック樹脂（ホルムアルデヒドでフェノール核及びアルコキシ基含有芳香環が連結された多価フェノール化合物）等の多価フェノール化合物が挙げられる。
【００６１】
前記硬化剤としては、前記エポキシ基を有する樹脂等の熱硬化性樹脂（Ａ）の合計１００質量部に対し、１質量部〜６０質量部の範囲で使用することが好ましく、５質量部〜３０質量部の範囲で使用することがより好ましい。
【００６２】
また、前記熱硬化性材料としては、硬化促進剤を含有するものを使用することができる。前記硬化促進剤としては、リン系化合物、アミン化合物、イミダゾール誘導体等を使用することができる。前記硬化促進剤を使用する場合の使用量は、前記エポキシ樹脂等の熱硬化性樹脂（Ａ）の合計１００質量部に対し、０．１質量部〜５質量部であることが好ましく、０．５質量部〜３質量部の範囲であることがより好ましい。
【００６３】
前記硬化剤及び硬化促進剤としては、粉体状のものを用いることが好ましい。前記粉体状の硬化促進剤は、液状の硬化促進剤と比較して低温下での熱硬化反応が抑制されるため、熱硬化前の熱硬化性材料の保存安定性をより一層向上させることができる。
【００６４】
また、前記熱硬化性材料としては、その熱硬化物によって構成される前記補強部が、温度変化の大きい環境下で使用された場合であっても、補強部の欠損等を引き起こしにくい靭性を確保するうえで、熱可塑性樹脂（Ｃ）を含有するものを使用することが好ましい。
【００６５】
前記熱可塑性樹脂（Ｃ）としては、例えば熱可塑性ポリエステル樹脂、熱可塑性ウレタン樹脂等を使用することができ、なかでも、熱可塑性ポリエステル樹脂を使用することが好ましく、ポリエーテルエステルアミド樹脂、ポリビニルアセトアセタール樹脂、ポリビニルアセトブチラール樹脂を使用することが、前記したレベルの良好な脆性と、フレキシブルプリント配線板へ接着固定する補強板の厚さが薄い場合でも、フレキシブルプリント配線板を十分に補強可能なレベルの剛性とを両立した補強部を形成可能な熱硬化性材料を得るうえで好ましい。
【００６６】
前記熱可塑性樹脂（Ｃ）は、上記理由から、前記熱硬化性樹脂１００質量部に対して５質量部〜１００質量部の範囲で使用することが好ましい。
【００６７】
また、硬化前の前記熱硬化性材料の強靭性向上や、補強板やフレキシブルプリント配線板との貼り合わせの際のはみ出しを抑制するうえで、前記熱可塑性樹脂（Ｃ）が水酸基等の反応性官能基を有する場合は、２以上のイソシアネート基を有するイソシアネート化合物等を用いて、４０℃程度以下の温度で予め架橋させてもよい。
【００６８】
前記熱硬化性材料としては、前記したとおり予めシート状に成形されたものを使用する。前記熱硬化性樹脂等を含有する組成物を前記シート状に成形する際の作業効率を向上させるうえで、前記組成物としては熱硬化性樹脂（Ａ）や導電性フィラー（Ｂ）や熱可塑性樹脂（Ｃ）や硬化剤等の他に溶媒を含有するものを使用することが好ましい。
【００６９】
前記溶媒としては、例えば酢酸メチル、酢酸エチル、酢酸プロピル、酢酸ブチル等のエステル系溶剤；アセトン、メチルケチルケトン、メチルイソブチルケトン、ジイソブチルケトン、シクロヘキサノン等のケトン系溶剤；トルエン、キシレン等の芳香族炭化水素系溶剤等を使用することができる。
【００７０】
また、前記熱硬化性材料としては、前記したものの他に、本発明の効果を損なわない範囲で、例えば充填剤、軟化剤、安定剤、接着促進剤、レベリング剤、消泡剤、可塑剤、粘着付与樹脂、繊維類、酸化防止剤、紫外線吸収剤、加水分解防止剤、増粘剤、顔料等の着色剤、充填剤などの添加剤を含有するものを使用することができる。
【００７１】
本発明の熱硬化性材料は、前記熱硬化性樹脂（Ａ）と、前記導電性フィラー（Ｂ）や熱可塑性樹脂（Ｃ）や硬化剤や溶媒等の任意の成分とを混合することによって製造することができる。
【００７２】
前記した成分を混合し熱硬化性材料を製造する際には、必要に応じてディゾルバー、バタフライミキサー、ＢＤＭ２軸ミキサー、プラネタリーミキサー等を使用することができ、ディゾルバー、バタフライミキサーを使用することが好ましく、前記導電性フィラーを使用する場合には、それらの分散性を向上させるうえでプラネタリーミキサーを使用することが好ましい。また、接着シートを製造する工程において、溶媒乾燥の際に発生するピンホールを抑制し、接着シートの導電性や補強性能を低下させないために、必要に応じて、減圧脱泡や遠心脱泡等の脱泡機能を有したミキサーや送液ポンプを使用してもよい。
【００７３】
なお、前記硬化剤及び硬化促進剤は、熱硬化性材料を熱硬化させる前、または、シート状に成形する前に、使用することが好ましい。
【００７４】
また、シート状の熱硬化性材料は、例えば前記熱硬化性樹脂（Ａ）と、前記導電性フィラー（Ｂ）や熱可塑性樹脂（Ｃ）や硬化剤や溶媒等の任意の成分とを含有する組成物を製造した後、例えば剥離ライナーの表面に塗布し乾燥等させることによって本発明の接着シートを製造することができる。
【００７５】
前記乾燥は、好ましくは５０℃〜１２０℃、より好ましくは５０℃〜９０℃程度の温度で行うことが、熱硬化性材料の熱硬化反応が進行してしまうことを抑制するうえで好適である。
【００７６】
前記剥離ライナーとしては、例えばクラフト紙、グラシン紙、上質紙等の紙；ポリエチレン、ポリプロピレン（ＯＰＰ、ＣＰＰ）、ポリエチレンテレフタレート等の樹脂フィルム；前記紙と樹脂フィルムとを積層したラミネート紙、前記紙にクレーやポリビニルアルコールなどで目止め処理を施したものの片面もしくは両面に、シリコーン系樹脂等の剥離処理を施したもの等を用いることができる。前記剥離ライナーとしては、例えば前記熱硬化性樹脂（Ａ）と、前記導電性フィラー（Ｂ）や熱可塑性樹脂（Ｃ）や硬化剤や溶媒等の任意の成分とを含有する組成物のはじきを抑制するために、純水の接触角が９０°以下の非シリコーン系の剥離処理を施した剥離ライナーを使用することがより好ましい。
【００７７】
前記接着シートは、使用される前まで、別の任意の剥離ライナーによって挟持されていてもよい。
【００７８】
前記接着シートは、生産効率を高めるため、ロール状に生産されることが好ましく、直径５〜１０ｃｍ程度以上の直径でロール状に巻いた際に、接着シートの割れ等が発生しないことが好ましい。本発明の接着シートは、前記熱硬化性材料の２５℃における引っ張り弾性率（ｘ１）が２，５００ＭＰａ以下であるため、柔軟性があり、接着シートをロール状に巻き取った際に割れ等を引き起こしにくい。
【００７９】
前記接着シートは、ピール接着力が、５Ｎ／１０ｍｍ以上が好ましく、８Ｎ／１０ｍｍ以上がより好ましい。前記接着力となることで、フレキシブルプリント配線板と補強板からの剥がれを抑制し、補強性能や導電性を維持することができる。
【００８０】
なお、前記ピール接着力は、幅１０ｍｍ及び長さ１００ｍｍに切断した前記接着シートを、幅７０ｍｍ及び長さ１５０ｍｍ、厚さ０．３ｍｍのステンレス板と、表面に金めっきを施した幅１０ｍｍ及び長さ１５０ｍｍ、厚さ３５μｍの電解銅箔の間に挟み、熱プレス装置にて１６５℃で１時間、２ＭＰａの圧力で加熱硬化させて得る試験試料について、２５℃及び５０％ＲＨ雰囲気下、テンシロン型引っ張り試験機にて、５０ｍｍ／分の引っ張り速度で、前記電解銅箔を９０°方向へ引っ張った際の剥離抵抗値を測定して得ることができる。
【００８１】
前記接着シートは、硬化前においては比較的柔軟であるため被着体に対する段差追従性に優れ、かつ、熱硬化後においては、非常に硬くなるため、被着体を十分に補強できることから、もっぱらフレキシブルプリント配線板に補強板を接着固定するための接着シート材料に使用することができ、補強板の厚みが薄い場合でも、フレキシブルプリント配線板を十分に補強可能なレベルの剛性を有する補強部を形成できる。
【００８２】
また、本発明の接着シートは、導電性基材の両面に前記熱硬化性材料を積層した構成でもよく、前記導電性基材は、前記接着シートの総厚さに対し、１／２以下の厚さのものを使用することが好ましい。これにより補強部付フレキシブルプリント配線板の薄型化と剛性を両立することができ、また、前記熱硬化性材料を断裁加工した際に割れなどが無く、優れた屈曲性を有するため好ましい。前記導電性基材としては、銅やアルミニウム、ニッケル、ステンレス、銀、金等の導電性の任意の金属箔や金属メッシュ、導電性金属をめっきコートした不織布やメッシュ素材等を使用することができ、厚さとしては１μｍ〜３０μｍの厚さのものを使用することが好ましく、５μｍ〜１５μｍの厚さのものを使用することがより好ましい。
【００８３】
前記導電性基材の両面に前記熱硬化性材料を積層した構成は、例えば前記熱硬化性樹脂（Ａ）と、前記導電性フィラー（Ｂ）や熱可塑性樹脂（Ｃ）や硬化剤や溶媒等の任意の成分とを含有する組成物を、前記導電性基材の両面に塗布して溶媒を乾燥するか、剥離ライナーの表面に塗布し溶媒を乾燥させた後、１２０℃以下程度の熱をかけながら、前記導電性基材の両方の面に加圧貼合させること等により、製造することができる。
【００８４】
前記フレキシブルプリント配線板の補強部に使用される補強板の厚さは、１０〜３５０μｍが好ましく、１０〜１５０μｍの厚さがより好ましく、補強部付フレキシブルプリント配線板の薄型化と剛性を両立するうえで、３０〜６０μｍの厚さがさらに好ましい。
【００８５】
また、前記フレキシブルプリント配線板の補強部に使用される補強板の２５℃における引っ張り弾性率は、４０ＧＰａ以上が好ましく、１００ＧＰａ以上がより好ましく、補強部付フレキシブルプリント配線板の薄型化と剛性を両立するうえで、１５０ＧＰａ以上の引っ張り弾性率が好ましい。前記引っ張り弾性率は、ＪＩＳＺ２２４１：２０１１に準拠した金属材料の引っ張り試験等で得られる引っ張り弾性率を用いることができる。
【００８６】
前記補強板の材質としては、チタン、ベリリウム銅、ニッケルクロム、ニッケル、ステンレス、モリブデン、コンスタンタン、パーマロイ、マグネシウム、バナジウム、タンタル、モネル、インバー、エリンバー、インコネル、金、銀、銅、りん青銅、黄銅、アルミニウム合金、アルミニウム等を、箔状またはシート状にした金属製等の補強板を使用することができる。そのなかでも、入手性に優れ、引っ張り弾性率が高くて、厚さが薄くても剛性を高められるステンレスを使用することが好ましい。また、本発明の接着シートとの密着性や導電性を向上させる目的で、必要に応じて、補強板表面に銀や金等の高導電性の金属等をめっき処理してもよい。
【００８７】
前記補強部付フレキシブルプリント配線板は、前記補強板に本発明の接着シートを仮固定して任意の大きさへ断裁後、例えばフレキシブルプリント配線板の裏面（実装面に対し反対側の面）へ、前記接着シート付きの補強板の接着シート面を圧着する工程、ならびに、前記熱硬化性材料を１２０℃程度以上に加熱し熱硬化させることによって補強部を形成する工程を経ることによって製造することができる。
【００８８】
前記補強板への本発明の接着シートの仮固定圧着は、０．１ＭＰａ〜１．０ＭＰａの圧力で行うことが好ましく、前記圧着は、８０℃〜１３０℃に加熱した状態で行うことが好ましい。熱硬化性材料の熱硬化を進行させないため、熱硬化性材料のゲルタイムを越えない時間以内で加圧することが好ましく、通常１０〜３０秒以内が好ましい。前記補強板への本発明の接着シートの仮固定圧着は、熱プレス機や加熱ラミネーターによって貼付することができる。
【００８９】
また、フレキシブルプリント配線板の裏面（実装面に対し反対側の面）へ、前記補強板を仮固定した前記接着シートの圧着は、フレキシブルプリント配線板表面の開口部に接着シートが入り込み、補強板と接続抵抗値を低減させるために、０．５ＭＰａ〜１０．０ＭＰａの圧力で行うことが好ましく、前記圧着は、１００℃以上に加熱し、通常１分間以上加圧を維持した状態で行うことが好ましい。フレキシブルプリント配線板の裏面（実装面に対し反対側の面）への前記接着シート付きの補強板の圧着は、熱プレス機や加熱ラミネーターによって貼付することができる。
【００９０】
補強板と仮固定された後、プレス打ち抜き加工機等にて所定のサイズへ断裁加工される際、接着シートの欠けや断裁面からバリが発生しないことが好ましい。本発明の接着シートは、前記熱硬化性材料の２５℃における引っ張り弾性率（ｘ１）が２，５００ＭＰａ以下であるため、柔軟性があり、前記補強板を仮固定した後に所定サイズへ断裁加工された際に、接着シートの欠けを効果的に抑制できる。また、前記熱硬化性材料の熱硬化後の２５℃における引っ張り弾性率（ｘ２）が２，５００ＭＰａ以上であり、補強性能を維持できる厚さまで補強板や接着シートの厚さを薄くできるため、前記補強板を仮固定した後に所定サイズへ断裁加工された際に、バリ発生を効率的に抑制することができる。
【００９１】
フレキシブルプリント配線板の裏面（実装面に対し反対側の面）の開口部は、例えば１２．５〜２５μｍのポリイミドフィルムに厚さ１０〜１５μｍの接着剤を積層したカバーレイフィルムへ、レーザーやドリル等にて貫通する０．５〜１ｍｍ２の開口部を開け、金めっき等を施したフレキシブルプリント配線板の銅箔表面へ貼付した構成等を使用することができる。
【００９２】
前記フレキシブルプリント配線板への部品の実装は、前記補強部がフレキシブルプリント配線板に積層される前に、あらかじめ行われていてもよいが、それらが積層された後に行われることが、実装工程における前記部品の接続不良を効果的に防止するうえで好ましい。
【００９３】
前記補強部付フレキシブルプリント配線板は、もっぱらスマートフォン等の携帯型電子機器やパソコン等の電子機器に搭載される。その際、前記補強部付フレキシブルプリント配線板を構成する前記導電性基材の表面には、直接または他の層を介して、クッション材が積層された状態で、前記電子機器に搭載されることが好ましい。
【００９４】
前記クッション材との積層は、接着成分等で接着された状態であってもよく、単に接している状態であってもよい。
【００９５】
前記クッション材としては、例えばウレタンフォームや、ポリエチレンフォーム、シリコンスポンジ等が挙げられ、導電性ウレタンフォームを使用することが好ましい。
【００９６】
前記クッション材としては、０．１〜５．０ｍｍ程度の厚さを有するものを使用することが好ましい。
【００９７】
前記クッション材の積層された構成を備えた電子機器は、ノイズを原因とする誤作動を効果的に抑制する。
【実施例】
【００９８】
以下に実施例及び比較例について具体的に説明をする。
【００９９】
（実施例１）
ｊＥＲ−１２５６（三菱化学株式会社製、ビスフェノールＡ型エポキシ樹脂、エポキシ当量８，０００ｇ／ｅｑ．）のメチルエチルケトン溶液（固形分４０質量％）１１２．５質量部、ＥＰＩＣＬＯＮ１０５５（ＤＩＣ株式会社製、ビスフェノールＡ型エポキシ樹脂、エポキシ当量４６４ｇ／ｅｑ．）を２０質量部、ＥＰＩＣＬＯＮ８３０−Ｓ（ＤＩＣ株式会社製、ビスフェノールＦ型エポキシ樹脂、エポキシ当量１７０ｇ／ｅｑ．）を２０質量部、デナコールＥＸ３２１Ｌ（ナガセケムテックス株式会社製、反応性希釈剤、トリメチロールプロパンポリグリシジルエーテル、エポキシ当量１３０ｇ／ｅｑ．）１０質量部、熱可塑性樹脂としてエスレックＫ  ＫＳ−１（積水化学株式会社製、ポリビニルアセトアセタール樹脂）の５質量部に、熱可塑性樹脂の架橋剤としてバーノックＤＮ９８０（ＤＩＣ株式会社製、ポリイソシアネート、固形分７５質量％）を１．８７質量部及び、エポキシ樹脂の硬化促進剤として２ＭＡＯＫ−ＰＷ（四国化成工業株式会社製、２，４−ジアミノ−６−［２’−メチルイミダゾリル−（１’）］−エチル−ｓ−トリアジンイソシアヌル酸付加物）１．０質量部を混合し、メチルエチルケトン１００質量部を添加して希釈することによって、熱硬化性樹脂組成物（Ｘ−１）を調製した。熱硬化性樹脂組成物（Ｘ−１）の総エポキシ当量は、３，７４０ｇ／ｅｑ．であった。
【０１００】
次に、導電性フィラーとして、銀１０質量％をめっきコートしたＦＣＣ−１１５（福田金属箔粉工業株式会社製の樹枝状銅粉、積算ふるい下分布５０％粒子径：２０μｍ、積算ふるい下分布９０％粒子径：４３μｍ、平均アスペクト比：３以上、見かけ密度１．１ｇ／ｃｍ３）を、前記熱硬化性樹脂組成物（Ｘ−１）に含まれる熱硬化性樹脂の固形分１００質量部に対し２２１質量部、ＮＩ１２３（福田金属箔粉工業株式会社製の樹枝状ニッケル粉、積算ふるい下分布５０％粒子径：１１．７μｍ、積算ふるい下分布９０％粒子径：２７μｍ、平均アスペクト比：２未満、見かけ密度：２．５ｇ／ｃｍ３）を熱硬化性樹脂の固形分１００質量部に対し１０７質量部入れ、分散撹拌機を用いて１５分間撹拌することによって、導電性熱硬化性接着剤（Ｙ−１）を得た。
【０１０１】
次に、剥離ライナーとしてＴＮ２００（東洋紡株式会社製、ノンシリコーン系剥離フィルム、厚さ５０μｍ）の表面に、前記導電性熱硬化性接着剤（Ｙ−１）を、棒状の金属アプリケータを用いて、乾燥後の厚さが４８μｍになるように塗工し、４０℃中で３日間養生して、接着シート（Ｚ−１）を得た。
【０１０２】
（実施例２）
導電性フィラーとして、銀１０質量％をめっきコートしたＦＣＣ−１１５を、前記熱硬化性樹脂組成物（Ｘ−１）に含まれる熱硬化性樹脂の固形分１００質量部に対し１９３質量部、ＮＩ１２３を熱硬化性樹脂の固形分１００質量部に対し９５質量部へ減量し導電性熱硬化性接着剤（Ｙ−２）を得た。導電性熱硬化性接着剤（Ｙ−１）を導電性熱硬化性接着剤（Ｙ−２）に換えたこと以外は実施例１と同様にして、厚さ４８μｍの接着シート（Ｚ−２）を得た。
【０１０３】
（実施例３）
実施例１で用いた熱硬化性樹脂組成物（Ｘ−１）に対し、導電性フィラーとして、銀２０質量％をめっきコートしたＦＣＣ−１１１０ＳＬ（福田金属箔粉工業株式会社製の樹枝状銅粉、積算ふるい下分布５０％粒子径：１５．７μｍ、積算ふるい下分布９０％粒子径：２５μｍ、平均アスペクト比：３以上、見かけ密度０．８ｇ／ｃｍ３）を、前記熱硬化性樹脂組成物（Ｘ−１）に含まれる熱硬化性樹脂の固形分１００質量部に対し２２１質量部、ＮＩ１２３（福田金属箔粉工業株式会社製の樹枝状ニッケル粉、積算ふるい下分布５０％粒子径：１１．７μｍ、積算ふるい下分布９０％粒子径：２７μｍ、平均アスペクト比：２未満、見かけ密度：２．５ｇ／ｃｍ３）を熱硬化性樹脂の固形分１００質量部に対し１０７質量部入れ、分散撹拌機を用いて１５分間撹拌することによって、導電性熱硬化性接着剤（Ｙ−３）を得た。
【０１０４】
次に、剥離ライナーとしてＴＮ２００（東洋紡株式会社製、ノンシリコーン系剥離フィルム、厚さ５０μｍ）の表面に、前記導電性熱硬化性接着剤（Ｙ−３）を、棒状の金属アプリケータを用いて、乾燥後の厚さが４０μｍになるように塗工し、４０℃中で３日間養生して、接着シート（Ｚ−３）を得た。
【０１０５】
（実施例４）
実施例１で用いた熱硬化性樹脂組成物（Ｘ−１）に対し、導電粒子として、ＮＩ２５５Ｔ−２８０（福田金属箔粉工業株式会社製の樹枝状ニッケル粉、２８０メッシュで篩い５３μｍの目開きで通過しなかったニッケル粉を除去したもの、積算ふるい下分布５０％粒子径：１９．４μｍ、積算ふるい下分布９０％粒子径：４８μｍ、平均アスペクト比：３以上、見かけ密度０．６ｇ／ｃｍ３）を、前記熱硬化性樹脂組成物（Ｘ−１）に含まれる熱硬化性樹脂の固形分１００質量部に対し２１７質量部、ＤＡＰ３１６Ｌ−ＨＴＤ（大同特殊鋼株式会社製の丸み状ステンレス粉、平均アスペクト比：２未満、積算ふるい下分布５０％粒子径：１０．７μｍ、積算ふるい下分布９０％粒子径：２２μｍ、タップ密度：４．１ｇ／ｃｍ３）を熱硬化性樹脂の固形分１００質量部に対し９６．７質量部入れ、分散撹拌機を用いて１５分間撹拌することによって、導電性熱硬化性接着剤（Ｙ−４）を得たこと以外は、実施例１と同様にして、厚さが４８μｍの接着シート（Ｚ−４）を得た。
【０１０６】
（実施例５）
ｊＥＲ−１２５６（三菱化学株式会社製、ビスフェノールＡ型エポキシ樹脂、エポキシ当量８，０００ｇ／ｅｑ．）のメチルエチルケトン溶液（固形分４０質量％）１５０質量部、ＥＰＩＣＬＯＮ８５０−Ｓ（ＤＩＣ株式会社製、ビスフェノールＡ型エポキシ樹脂、エポキシ当量１８８ｇ／ｅｑ．）を１０質量部、ＨＰ−７２００ＨＨＨ（ＤＩＣ株式会社製、ジシクロペンタジエン型エポキシ樹脂、エポキシ当量２８５ｇ／ｅｑ．）のメチルエチルケトン溶液（固形分７０質量％）４２．９質量部、エポキシ樹脂の硬化剤としてＤＩＣＹ−７（三菱化学株式会社製、ジシアンジアミド）２．０質量部を混合することによって、熱硬化性樹脂組成物（Ｘ−５）を調製した。熱硬化性樹脂組成物（Ｘ−５）の総エポキシ当量は、４，９０４ｇ／ｅｑ．であった。熱硬化性樹脂組成物（Ｘ−２）を熱硬化性樹脂組成物（Ｘ−５）に換えた以外は実施例２と同様にして、導電性熱硬化性接着剤（Ｙ−５）を得た。導電性熱硬化性接着剤（Ｙ−５）を用いて実施例１と同様に、乾燥後の厚さが４０μｍの接着シート（Ｚ−５）を得た。
【０１０７】
（実施例６）
実施例１において、ＥＰＩＣＬＯＮ１０５５の換わりに、ファインディックＡ−２６６（ＤＩＣ株式会社製、エポキシ基含有アクリル樹脂、エポキシ当量５８０ｇ／ｅｑ）を２０質量部用いたこと以外は、実施例１と同様にして、熱硬化性樹脂組成物（Ｘ−６）を調製した。熱硬化性樹脂組成物（Ｘ−６）の総エポキシ当量は、３，７６３ｇ／ｅｑ．であった。熱硬化性樹脂組成物（Ｘ−１）を熱硬化性樹脂組成物（Ｘ−６）に換えた以外は実施例１と同様にして、導電性熱硬化性接着剤（Ｙ−６）を得た。導電性熱硬化性接着剤（Ｙ−６）を用いて実施例１と同様にして、厚さ４８μｍの接着シート（Ｚ−６）を得た。  
【０１０８】
（実施例７）
ｊＥＲ−１２５６（三菱化学株式会社製、ビスフェノールＡ型エポキシ樹脂、エポキシ当量８，０００ｇ／ｅｑ．）のメチルエチルケトン溶液（固形分４０質量％）１７５質量部、ＨＰ−７２００ＨＨＨ（ＤＩＣ株式会社製、ジシクロペンタジエン型エポキシ樹脂、エポキシ当量２８５ｇ／ｅｑ．）のメチルエチルケトン溶液（固形分７０質量％）４２．９質量部、エポキシ樹脂の硬化促進剤として２ＭＡＯＫ−ＰＷ（四国化成工業株式会社製、２，４−ジアミノ−６−［２’−メチルイミダゾリル−（１’）］−エチル−ｓ−トリアジンイソシアヌル酸付加物）２．０質量部を混合することによって、熱硬化性樹脂組成物（Ｘ−７）を調製した。熱硬化性樹脂組成物（Ｘ−７）の総エポキシ当量は、５，６８６ｇ／ｅｑ．であった。熱硬化性樹脂組成物（Ｘ−１）を熱硬化性樹脂組成物（Ｘ−７）に換えた以外は実施例１と同様にして、導電性熱硬化性接着剤（Ｙ−７）を得た。導電性熱硬化性接着剤（Ｙ−７）を用いて実施例１と同様に、乾燥後の厚さが４８μｍの接着シート（Ｚ−７）を得た。
（実施例８）
実施例３で用いた導電性熱硬化性接着剤（Ｙ−３）を用い、乾燥後の厚さを６０μｍにしたこと以外は、実施例１と同様にして、厚さ６０μｍの接着シート（Ｚ−８）を得た。
【０１０９】
（比較例１）
バイロンＢＸ１０ＳＳ（東洋紡株式会社製、非晶性ポリエステル樹脂、固形分３０質量％）２０７質量部、バイロンＵＲ−１３５０（東洋紡株式会社製、ポリエステルウレタン樹脂、固形分３３質量％）４１．５質量部、ＥＰＩＣＬＯＮ１０５５（ＤＩＣ株式会社製、ビスフェノールＡ型エポキシ樹脂、エポキシ当量４６４ｇ／ｅｑ．）を２４．２質量部に、熱可塑性樹脂の架橋剤として、バーノックＤＮ９８０（ＤＩＣ株式会社製、ポリイソシアネート、固形分７５質量％）を１．５質量部混合し、熱可塑性樹脂組成物（Ｘ’−１）を調製した。
【０１１０】
次に、導電性フィラーとして、銀１０質量％をめっきコートしたＦＣＣ−１１５を、前記熱硬化性樹脂組成物（Ｘ’−１）に含まれる熱可塑性樹脂の固形分１００質量部に対し２２１質量部、ＮＩ１２３を熱可塑性樹脂の固形分１００質量部に対し１０７質量部を配合し、剥離ライナーとしてＴＮ１００（東洋紡株式会社製、ノンシリコーン系剥離フィルム、厚さ５０μｍ）を使用したこと以外は、実施例１と同様にして厚さ４８μｍの接着シート（Ｚ’−１）を得た。
【０１１１】
（比較例２）
接着シートの厚さを１４０μｍにしたこと以外は、実施例１と同様にして、厚さ１４０μｍの接着シート（Ｚ’−２）を得た。
【０１１２】
（比較例３）
ｊＥＲ−１２５６（三菱化学株式会社製、ビスフェノールＡ型エポキシ樹脂、エポキシ当量８，０００ｇ／ｅｑ．）のメチルエチルケトン溶液（固形分４０質量％）を１７５質量部から７５質量部へ減量し、ファインディックＡ−２６６（ＤＩＣ株式会社製のエポキシ基を有するアクリル樹脂、エポキシ当量５８０ｇ／ｅｑ）のメチルエチルケトン溶液（固形分６０質量％）を６７質量部用いたこと以外は、実施例７と同様にして、熱硬化性樹脂組成物（Ｘ’−３）を調製した。熱硬化性樹脂組成物（Ｘ’−３）の総エポキシ当量は、２，７１８ｇ／ｅｑ．であった。熱硬化性樹脂組成物（Ｘ’−１）を熱硬化性樹脂組成物（Ｘ’−３）に換えた以外は実施例１と同様にして、導電性熱硬化性接着剤（Ｙ’−３）を得た。導電性熱硬化性接着剤（Ｙ’−３）を用いて実施例１と同様にして、厚さ４８μｍの接着シート（Ｚ’−３）を得た。
【０１１３】
（比較例４）  ｊＥＲ−１２５６（三菱化学株式会社製、ビスフェノールＡ型エポキシ樹脂、エポキシ当量８，０００ｇ／ｅｑ．）のメチルエチルケトン溶液（固形分４０質量％）の換わりに、テイサンレジンＳＧ−Ｐ３（ナガセケムテックス株式会社製のエポキシ基を含むアクリル樹脂、エポキシ当量４，７６２ｇ／ｅｑ．ガラス転移温度１２℃、固形分１５質量％）液を４００質量部に変更したこと以外は、実施例５と同様にして、熱硬化性樹脂組成物（Ｘ’−４）を調製した。熱硬化性樹脂組成物（Ｘ’−４）の総エポキシ当量は、２，９６２ｇ／ｅｑ．であった。熱硬化性樹脂組成物（Ｘ’−１）を熱硬化性樹脂組成物（Ｘ’−４）に換えた以外は実施例１と同様にして、導電性熱硬化性接着剤（Ｙ’−４）を得た。導電性熱硬化性接着剤（Ｙ’−４）を用いて実施例１と同様にして、厚さ４８μｍの接着シート（Ｚ’−４）を得た。
【０１１４】
（比較例５）
前記接着シートの代わりに、市販の熱硬化型導電性ボンディングフィルムＺ’−５（タツタ電線株式会社製、ＣＢＦ−３００−Ｗ６、シートの厚さ６０μｍ）を使用したこと以外は、実施例１と同様の方法で評価した。
【０１１５】
［２５℃における引っ張り弾性率（ｘ１）及び引っ張り弾性率（ｘ２）の測定方法］
２５℃における引っ張り弾性率（ｘ１）及び引っ張り弾性率（ｘ２）は、ＪＩＳＫ７１２７−１９９９［プラスチック−引張特性の試験方法−第３部：フィルム及びシートの試験条件］に準拠した方法で測定した。実施例及び比較例で得た接着シートを、幅１０ｍｍ×長さ１５０ｍｍの大きさに裁断し、標線間の長さ５０ｍｍとしたものを試験片１とした。（ＪＩＳＫ７１２７−１９９９の試験片タイプ２に準拠）
【０１１６】
前記試験片１（硬化前）の２５℃における引っ張り弾性率を、テンシロン引張り試験機を用いて引っ張り速度２０mm／分の条件の下測定した。
【０１１７】
次に、前記試験片１を厚さ０．１ｍｍの２枚のＮＩＴＦＬＯＮ（日東電工株式会社製、ＰＴＦＥフィルム）の間に挟み、熱プレス装置を用い２ＭＰａで加圧した状態で、１６５℃で６０分加熱硬化させることによって試験片２（熱硬化後）を得た。
【０１１８】
前記試験片２の２５℃における引っ張り弾性率を、テンシロン引張り試験機を用いて引張り速度２０mm／分の条件の下測定した。
【０１１９】
［補強性能の評価方法］
実施例及び比較例で得た接着シートの片面の表面（シート作製時の乾燥表面側）へ、厚さ５０μｍのステンレス板（株式会社岩田製作所製、ＴＳ２００−３００−００５）を静置し、厚さ０．１ｍｍの２枚のＮＩＴＦＬＯＮ（日東電工株式会社製、ＰＴＦＥフィルム）の間に挟み、熱プレス装置を用い２ＭＰａで加圧した状態で、１６５℃で１時間加熱し、室温へ冷却後、幅１０ｍｍ、長さ７０ｍｍの大きさに裁断した試験片３を用意した。
【０１２０】
２５℃雰囲気中にて、前記試験片１を、ステンレス板側が上面になるようにして、７０ｍｍ隙間の開いた２本の支柱上に置き、次いで試験片３の中央部へ０．４ｇの重りを乗せ、乗せる前後での試験片３中央部の垂直方向への変形長さ（たわみ変化量）を測長し、下記評価基準にしたがって補強性能を評価した。
【０１２１】
○：試験片のたわみ変化量が、０ｍｍ以上２０ｍｍ未満であった。
△：試験片のたわみ変化量が、２０ｍｍ以上３０ｍｍ未満であった。
×：試験片のたわみ変化量が、３０ｍｍ以上または落下であった。
【０１２２】
前記試験片３と同様にして、積層するステンレス板を、厚さ３０μｍのステンレス板（アズワン株式会社製、ステンレス板ＳＵＳ３０４）に変更し、前記同様にして補強性能の評価を行った。
【０１２３】
［反りの評価方法］
実施例及び比較例で得た接着シートの片面の表面（シート作製時の乾燥表面側）へ、厚さ５０μｍのステンレス板（株式会社岩田製作所製、ＴＳ２００−３００−００５）を静置し、厚さ０．１ｍｍの２枚のＮＩＴＦＬＯＮ（日東電工株式会社製、ＰＴＦＥフィルム）の間に挟み、熱プレス装置を用い２ＭＰａで加圧した状態で、１２０℃で２０秒間加熱し、室温へ冷却後、幅３０ｍｍ、長さ３０ｍｍの大きさに裁断した試験片４を用意した。
【０１２４】
ステンレス板側を上面にして前記試験片４をポリイミドフィルム（東レ・デュポン株式会社製、カプトン５００H）上に乗せ、前記厚さ０．１ｍｍの２枚のＮＩＴＦＬＯＮ（日東電工株式会社製、ＰＴＦＥフィルム）の間に挟み、温度１６５℃及び圧力２ＭＰａで１時間加熱圧着し、さらに得られた加熱物を２６０℃で１５０秒間加熱後、２５℃まで冷却し、水平面に載置した。前記水平面から、前記加熱物の４隅までの高さをそれぞれ測定し、その平均値を反り量とした。４隅がステンレス面側へ反っている場合をプラス値、ポリイミドフィルム面側へ反っている場合をマイナス値とした。
【０１２５】
前記試験片４と同様にして、積層するステンレス板を、厚さ３０μｍのステンレス板（アズワン株式会社製、ステンレス板ＳＵＳ３０４）に変更し、前記同様にして反りの評価を行った。
【０１２６】
［ガラス転移温度の測定方法］
実施例及び比較例で得た接着シートを、幅５ｍｍ×長さ５０ｍｍの大きさに裁断し、標線間の長さ２０ｍｍとしたものを試験片５とした。次に、前記試験片５を厚さ０．１ｍｍの２枚のＮＩＴＦＬＯＮ（日東電工株式会社製、ＰＴＦＥフィルム）の間に挟み、熱プレス装置を用い２ＭＰａで加圧した状態で、１６５℃で６０分加熱硬化させることによって試験片６（熱硬化後）を得た。
【０１２７】
前記試験片６を、動的粘弾性測定装置（ＴＡインスツルメント社製、ＲＳＡIII）を用い、昇温速度３℃／分、測定周波数３．５Ｈｚ、測定温度範囲０〜２００℃の範囲で測定し、ガラス転移の際に発生する、損失弾性率に対する貯蔵弾性率の比（ｔａｎδ）のピーク温度をガラス転移温度（Ｔｇ）とした。
【０１２８】
［導電性の評価方法（接続抵抗値の測定方法）］
実施例及び比較例で得た接着シートの片面の表面（シート作製時の乾燥表面側）へ、厚さ５０μｍのステンレス板（株式会社岩田製作所製、ＴＳ２００−３００−００５）を静置し、厚さ０．１ｍｍの２枚のＮＩＴＦＬＯＮ（日東電工株式会社製、ＰＴＦＥフィルム）の間に挟み、熱プレス装置を用い２ＭＰａで加圧した状態で、１２０℃で２０秒間加熱し、室温へ冷却後、幅１５ｍｍ、長さ１５ｍｍの大きさに裁断したものを試験片７とした。
【０１２９】
次に、アクリル系粘着剤（ＤＩＣ製、クイックマスターＣＴ−５０２０）に、架橋剤としてコロネートＬ（東ソー株式会社製、イソシアネート系架橋剤）を樹脂固形分比で０．８質量部混合し、剥離ライナーとして５０Ｅ００１０ＢＤ３（藤森工業株式会社製、シリコーン系剥離フィルム、厚さ５０μｍ）へ、乾燥後の厚さが１０．５μｍになるように、塗布および乾燥後、１２．５μｍのポリイミドフィルム（東レ・デュポン株式会社製、カプトン５０H）を貼合し、４０℃で３日間養生して、総厚さ２３μｍのカバーレイフィルムを作製した。
【０１３０】
カッティングプロッターにてカバーレイフィルムに直径１ｍｍの開口部を開け、無電解金めっきを電解銅箔のグロス表面側に施した、幅２０ｍｍ、長さ３０ｍｍ、厚さ３５μｍの電解銅箔（福田金属箔粉工業株式会社製、ＣＦ−Ｔ８Ｇ−ＵＮ−３５）の金めっき表面へ２ｋｇローラーを用いて加圧圧着し、被着体Ａを作製した。
【０１３１】
次に、カバーレイフィルムの開口部が前記試験片７の中央になるように試験片５を被着体Ａの上面へ静置した状態で、厚さ０．１ｍｍの２枚のＮＩＴＦＬＯＮ（日東電工株式会社製、ＰＴＦＥフィルム）の間に挟み、熱プレス装置を用い２ＭＰａで加圧した状態で、１６５℃で１時間の加熱硬化させることによって試験片８（熱硬化後）を得た。
【０１３２】
前記試験片８（熱硬化後）の開口部直上のステンレス板表面と、無電解金めっきを施した電解銅箔表面（カバーレイフィルムが覆われていない箇所）の間の電気抵抗値を、電気抵抗率計（日置電機株式会社製「抵抗計ＲＭ３５４５」及び、測定リードとして、ピン先直径１．８ｍｍのピン型リード「Ｌ２１０２」を使用したもの）を用いて四端子法によって測定した。
【０１３３】
［ピール接着力の評価方法］
実施例及び比較例で得た接着シートを幅１０ｍｍ、長さ１００ｍｍに切断し、厚さ０．３ｍｍのステンレス板（株式会社藤原製作所製、ＳＵＳ３０４片研板）の鏡面、及び無電解金めっきを電解銅箔のグロス表面側に施した、幅１０ｍｍ、長さ１５０ｍｍ、厚さ３５μｍの電解銅箔（福田金属箔粉工業株式会社製、ＣＦ−Ｔ８Ｇ−ＵＮ−３５）の金めっき表面の間に挟んだ状態で、その外側を厚さ０．１ｍｍの２枚のＮＩＴＦＬＯＮ（日東電工株式会社製、ＰＴＦＥフィルム）で挟み、熱プレス装置にて１６５℃で１時間、２ＭＰａの圧力で加熱硬化させて得る試験試料について、２５℃及び５０％ＲＨ雰囲気下、テンシロン型引っ張り試験機にて、５０ｍｍ／分の引っ張り速度で、前記電解銅箔を９０°方向へ引っ張った際の剥離抵抗値を測定した。
【０１３４】
［補強部の薄型性（出っ張り高さの少なさ）の評価方法］
上記試験片８について、カバーレイフィルム表面からステンレス板上面までの垂直方向の高さの差をノギスを使用して測定し、下記評価基準にしたがって薄型性（出っ張り高さの少なさ）を評価した。
【０１３５】
◎：カバーレイフィルムからの出っ張り高さは、９０μｍ以下であった。
○：カバーレイフィルムからの出っ張り高さは、９０μｍを越え、１２０μｍ以下であった。
△：カバーレイフィルムからの出っ張り高さは、１２０μｍを越え、１５０μｍ以下であった。
×：カバーレイフィルムからの出っ張り高さは、１５０μｍを越える高さであった。
【０１３６】
［打ち抜き加工性の評価方法］
実施例及び比較例で得た接着シートの片面の表面（シート作製時の乾燥表面側）へ、厚さ５０μｍのステンレス板（株式会社岩田製作所製、ＴＳ２００−３００−００５）を静置し、厚さ０．１ｍｍの２枚のＮＩＴＦＬＯＮ（日東電工株式会社製、ＰＴＦＥフィルム）の間に挟み、熱プレス装置を用い２ＭＰａで加圧した状態で、１２０℃で２０秒間加熱し、室温へ冷却後、幅１００ｍｍ、長さ１００ｍｍの大きさに裁断したものを試験片８とした。
【０１３７】
プレス打ち抜き加工機にて、前記試験片８の離型ライナー面側から打ち抜き加工を行い、幅１０ｍｍ×長さ１０ｍｍの大きさに切断して試験片９を得た。前記試験片９から剥離ライナーを取り除き、接着シート面側から、マイクロスコープにて２００倍の倍率で試験片９の端部を拡大観察し、その際、下記評価基準にしたがって加工性を評価した。
【０１３８】
○：接着シートの欠けが０．１ｍｍ未満であった。
△：接着シートの欠けが０．５ｍｍ未満であった。
×：接着シートの欠けが０．５ｍｍ以上であった。
【０１３９】
【表１】
2019112547.tif 000002
【０１４０】
【表２】
2019112547.tif 000003
【０１４１】
【表３】
2019112547.tif 000004
＊上記表における「測定不能」とは、加熱後の接着シートが脆く破断しやすく、２５℃における接着シートの引っ張り弾性率を測定できない状態をいう。
【０１４２】
【表４】
2019112547.tif 000005